КАМЕННОЕ ЛИТЬЕ
STONE CASTING

Изобретение относится к технологии силикатов, в частности к составам каменного литья, изделия из которого могут использоваться в условиях воздействия высоких температур.
2
2
2
3
2
2
2
3
2
Известно каменное литье, включающее следующие ингредиенты, мас.%: SiO 43,0-47,0; TiO 0,5-1,0; AlO 6,0-9,0; FeO 0,4-1,0; CaO 0,5-4,0; MgO 28,0-30,0; NaO 0,1-1,0; KO 4,9-7,0; FeO 6,0-9,0; F 5,0-9,5 [1].
Задачей изобретения является повышение термостойкости каменного литья.
2
2
2
3
2
3
2
2
2
2
3
2
2
2
3
2
3
2
2
2
2
3
Технический результат достигается тем, что каменное литье, включающее SiO, TiO, AlO, FeO, FeO, CaO, MgO, NaO, KO, дополнительно включает ZrO и BO при следующем соотношении компонентов, мас.%: SiO 43,7-45,8; TiO 0,2-0,3; AlO 8,0-9,0; FeO 1,0-2,0; FeO 1,0-2,0; CaO 8,0-9,0; MgO 28,0-30,0; NaO 1,0-2,0; KO 1,0-2,0; ZrO 1,0-2,0; BO 1,0-2,0.
В табл.1 приведены составы каменного литья.
Таблица 1
Компоненты
Состав, мас.%:
1
2
3
SiO<sub>2</sub>
45,8
44,75
43,7
TiO<sub>2</sub>
0,2
0,25
0,3
Al<sub>2</sub>O<sub>3</sub>
8,0
8,5
9,0
Fe<sub>2</sub>O<sub>3</sub>
2,0
1,5
1,0
FeO
1,0
1,5
2,0
CaO
8,0
8,5
9,0
MgO
30,0
29,0
28,0
Na<sub>2</sub>O
1,0
1,5
2,0
K<sub>2</sub>O
2,0
1,5
1,0
ZrO<sub>2</sub>
1,0
1,5
2,0
B<sub>2</sub>O<sub>3</sub>
1,0
1,5
2,0
Термостойкость, °С
~900
~900
~900
Сырьем для получения каменного литья могут служить горные породы магматического происхождения, кварцевый песок, магнезит, доломит и другое. Перед загрузкой в печь сырьевые материалы измельчают, просеивают и дозируют в требуемых количествах. Шихту плавят в ванных печах при температуре 1450-1480°С. Готовый расплав из ванны спускают в разливочный копильник, где охлаждают до температуры 1240-1260°С. Для литья изделий применяют кокили из чугуна или жароупорный стали. Отливки подвергают кристаллизации, которую проводят в камерных печах при температуре 850-870°С, и отжигу.
Источники информации
1. Авторское свидетельство СССР №649669, 1979.